(57)【要約】【課題】書画で描いた墨本来の墨色や墨艶が変化することなく、かつ、墨液を長時間放置しても異臭を放つことのない墨液に含浸させる防臭セラミックボールを提供する。【解決手段】墨液中に含浸させる墨液用の防臭セラミックボールであって、ゼオライトの粉末と水や高分子樹脂等の結合剤とを混入して混合物のボール状にし、該混合物を高温で焼結した防臭セラミックボールであり、墨液に異物が混ざることがないので、本来の墨色や墨艶が変化することなく、かつ、摺った墨液を長時間放置しても異臭を放つことがなく、ボール状にしたので、筆の中に吸われることもなく、また、単に墨液に入れるだけでよいので、使用方法や取り扱いが極めて簡便である。【特許請求の範囲】
【請求項１】
墨液中に含浸させる墨液用の防臭セラミックボールであって、ゼオライトの粉末と水や高分子樹脂等の結合剤とを混入して混合物のボール状にし、該混合物を高温で焼結したことを特徴とする防臭セラミックボール。
【発明の詳細な説明】
【０００１】
【発明の属する技術分野】
本発明は、書道用の錬墨等の墨液中に含浸させる墨液用の防臭セラミックボールの技術分野に属する。
【０００２】
【従来の技術】
従来、書道用の墨汁には、例えば、特許文献１に開示されているように、種々の添加物が混入されているので、これを嫌うがために、未だに、使用時に錬墨を硯で摺って墨液を作成することが多い。
なお、通常の墨汁には上述したように、種々の添加物が混入されているので、防腐剤が混入されているが、これらのカーボン以外の物質により微妙に黒色が異なり、これが墨汁による書画においては嫌われる原因にもなっており、練習時の書道では使用しても、正式の書道では避けられている。また、墨液ではないが、水道水の浄化にゼオライトを適当の大きさに粉砕した塊を使用することは公知である。
【０００３】
【特許文献１】
特開平７−９４６２５号公報
【０００４】
【発明が解決しようとする課題】
ところで、錬墨を摺って作った墨液を長時間放置してから使用したいという場合があるが、墨液での状態で長時間経ると膠分が分解して異臭を放つようになるという問題点があった。
また、墨液に防臭剤を混入させると、書画で描いた墨本来の墨色や墨艶が微妙に変化し不都合が生じるという問題点があった。
本発明は、上記の問題点に鑑みて為されたもので、その課題は、書画で描いた墨色や墨艶が変化することなく、かつ、墨液を長時間放置しても異臭を放つことのない墨液に含浸させる防臭セラミックボールを提供することにある。
【０００５】
【課題を解決するための手段】
上記の課題を解決するために、請求項１の発明は、墨液中に含浸させる墨液用の防臭セラミックボールであって、ゼオライトの粉末と水や高分子樹脂等の結合剤とを混入して混合物のボール状にし、該混合物を高温で焼結したことを特徴とする防臭セラミックボールである。
【０００６】
【発明の実施の形態】
次に、本発明に好適な実施の形態について説明するが、本発明は、錬墨を摺って作った墨液を長時間放置した後にも使用したいという場合があるが、錬墨は固めて固形化するために膠を混入して乾燥して使用しており、この膠は生物、例えば、ウシおよびブタの皮クリッピングまたは骨を煮沸して、その汁を濾過しゼリー状にしたものであるので、この膠成分が分解して硫化物や窒素化物となって異臭を放つ原因物質になると考えられる。
【０００７】
そこで、本発明者は、この異臭の原因物質である硫化物や窒素化物を、従来の墨汁に使用するような防腐剤を液中に溶かすのではなく、異臭の原因物質を吸着すれば書画で描いた墨色や墨艶が変化することなく、墨液を長時間放置しても異臭を放つことがなくなることに想到した。
したがって、異臭を吸着する作用がある物質は、その物質が墨液の性質に変化を与えるものではなく、墨液に溶け出してはならないこと、書画を書く際に筆の中に入り込むことがないこと、また、膠が分解した異臭物質のサイズに合致する坦持陥没部を有することが必要であり、鋭意研究した結果、ゼオライトの粉末を練ってボール状に焼結したセラミックボールが、これらの条件を満たすことを見いだした。
【０００８】
そこで、まず本発明の実施例の墨液用の防臭セラミックボール製造方法を説明する。
主原料のゼオライトは、沸石とよばれるが、本実施例で使用したゼオライトは宮城県産のもので、成分は次の［表１］に示すようなものであった。
【０００９】
2004313901.tif 000002
【００１０】
セラミックボールの製造は、上記のシリカ（ＳｉＯ２）やアルミナ（Ａｌ２Ｏ３）を主体とするゼオライトを粉砕して粉末状にし、結合剤として公知の水ガラスや高分子樹脂を加えて混合物としてから、この混合物を練り、直径が０．５〜３ｃｍの粒状に成形した後に、１０００℃から１３００℃程度で焼結する。
このようにして製造されたセラミックボールは、強固であり墨液に長時間含浸しても崩れることがなく、かつ、表面は吸着に適する無数の微細な陥没部が形成され、重さも３〜７ｇ程度である。
ここで、ゼオライトのセラミックを球状にしたのは、球状であると鋭角部分がなく筆先を傷めることもないからであり、また、容器と面接触することがないのでセラミック表面が有効的に液中に露出するからである。セラミックボールの直径が０．５〜３ｃｍの球状に成形したのは、直径があまり小さいと顆粒状になり、書画を書く際に筆の中に吸われる危険性があり、また、表面積が小さくなり、強度も大きくできないからであり、逆に、直径があまり大きいと、硯などの容器の墨液中に全体を含浸しづらいことや、製造や扱いが面倒になるからである。
【００１１】
次に、これらの墨液用の防臭セラミックボールを、実際に少量の膠が混入している錬墨を摺った墨液の中に入れ、防臭セラミックボールを使用していない墨液とで、異臭の発生状態の実験をした。
また、確認のため、大分県産ゼオライトを同様な製法でセラミックボールとしたものも同時に実験した。なお、この大分県産ゼオライトの主な成分は前記の宮城県産ゼオライトとほぼ同じであった。
これを、次の［表２］に沿って説明するが、実験は、体積比でスス１０に対して膠６を混入して練って固形にした固形錬墨を使用し、この固形錬墨に水を添えて摺って使用状態にした墨液の１００ｃｃを対象とし、この墨液に、ほぼ直径１．５ｃｍで重さが４〜５ｇの宮城県産ゼオライト主成分の防臭セラミックボールを１個入れたものを実施例１とし、２個入れたものを実施例２とし、同様に大分県産ゼオライト主成分の防臭セラミックボールを１個入れたものを実施例３とし、２個入れたものを実施例４とし、対照として、防臭セラミックボールを全く入れないものを比較例１として、１時間毎に異臭があるか否の官能試験を、通常の成人男子５人によって行い、一定期間毎に官能試験を行い、３人以上が異臭を感じた時を、異臭物質の吸着除去作用が終了した時とした。
【００１２】
［表２］
（１）実施例１（宮城県産ゼオライト主成分のボール１個）    約７２時間後
（２）実施例２（上同、２個）                              約９６時間後
（３）実施例３（大分県産ゼオライト主成分のボール１個）    約７２時間後
（４）実施例４（上同、２個）                              約９６時間後
（５）比較例１                                          約２４時間
【００１３】
以上の結果から、本実施例１乃至４のセラミックボールを墨液に入れることによって、何も入れていない比較例１の墨液に対して、異臭の発散が押さえられる期間が長期に亘り維持され、膠に起因する異臭がセラミックボールに吸着除去されて、防臭効果を有することが確認され、セラミックボールが多いほど防臭効果が長く維持されることが確認でき、また、宮城県産ゼオライトと大分県産ゼオライトでの異臭抑制の作用効果はほぼ同じであった。
実際の使用も、長く放置しなければならない錬墨を摺った墨液の中に、適宜の数の防臭セラミックボールを含浸させておけば、異臭の発生を抑えることができ、簡便な使用法により、錬墨を摺った墨液の長期保存が可能となる。
なお、本発明の特徴を損なうものでなければ、上記の実施例に限定されないことは勿論であり、例えば、錬墨を摺った墨液としたが、墨汁でも膠等の異臭の原因物質が混入している液であれば、本発明の防臭セラミックボールを使用しても良いことは当然である。また、セラミックボールを球状にしたが、面取り等をして筆先を傷めるものでなければ、立方体や直方体であっても良いことは勿論である。
【００１４】
【発明の効果】
以上説明したように、本発明は、墨液に異物が混入ことがなく、逆に墨液中の異物を吸着除去するから、この墨液で書画で描いても、本来の墨色や墨艶が変化することなく、かつ、摺った墨液を長時間放置しても異臭を放つことがないなどの効果が得られる。
また、セラミックボールをボール状にしたので筆先を傷めることがなく、顆粒状ではなく比較的大きなボール状にしたので筆の中に吸われることもなく、使用に際しても、単に防臭セラミックボールを墨液に入れるだけでよいので、使用方法や取り扱いが極めて簡便であるという効果が得られる。